(57)【特許請求の範囲】
【請求項１】
脂肪、ワックス、及びエラストマー溶剤樹脂を含まない非粘着性チューインガムベース組成物であって：
（１）良好な咀嚼特性を提供するのに有効な45〜92重量％の量の異なる分子量を有するポリ酢酸ビニルのブレンド物；
（２）咀嚼嵩高性及び軟化性を提供するのに有効な３〜15重量％の量の、脂肪でなくワックスでなくかつエラストマー溶剤樹脂でもない可塑剤；及び
（３）フレーバー放出性及び一体性を提供するのに有効な５〜30重量％の量の充填剤；
を含み、前記重量％が該チューインガムベース組成物の全重量を基準としている、非粘着性チューインガムベース組成物。
【請求項２】
ポリ酢酸ビニルのブレンド物が、低分子量ポリ酢酸ビニル、中分子量ポリ酢酸ビニル、及び高分子量ポリ酢酸ビニルのうちの少なくとも２種を含む、請求項１記載の非粘着性チューインガムベース組成物。
【請求項３】
請求項２記載の非粘着性チューインガムベース組成物であって：
（１）39〜75重量％の低分子量ポリ酢酸ビニル；
（２）５〜41重量％の中分子量ポリ酢酸ビニル；
（３）10重量％までの高分子量ポリ酢酸ビニル；
（４）３〜15重量％の、脂肪でなくワックスでなくかつエラストマー溶剤樹脂でもない可塑剤；及び
（５）５〜30重量％の充填剤；
を含む非粘着性チューインガムベース組成物。
【請求項４】
少なくとも１の他の樹脂性ガム物質を更に含む、請求項１記載の非粘着性チューインガムベース組成物。
【請求項５】
５〜10重量％の前記少なくとも１つの他の樹脂性ガム物質を含有する、請求項４記載の非粘着性チューインガムベース組成物。
【請求項６】
前記少なくとも１の他の樹脂性ガム物質が、合成ゴムエラストマー、天然ゴムエラストマー、天然ガムエラストマー、及びそれらの混合物からなる群から選択される、請求項４記載の非粘着性チューインガムベース組成物。
【請求項７】
可塑剤がトリ酢酸グリセロールである、請求項１記載の非粘着性チューインガムベース組成物。
【請求項８】
可塑剤が炭酸カルシウムである、請求項１記載の非粘着性チューインガムベース組成物。
【請求項９】
低分子量ポリ酢酸ビニルが、2,000〜14,000の重量平均分子量を有する、請求項２記載の非粘着性チューインガムベース組成物。
【請求項１０】
中分子量ポリ酢酸ビニルが、15,000〜55,000の重量平均分子量を有する、請求項２記載の非粘着性チューインガムベース組成物。
【請求項１１】
高分子量ポリ酢酸ビニルが、56,000〜500,000の重量平均分子量を有する、請求項２記載の非粘着性チューインガムベース組成物。
【請求項１２】
（１）44重量％の低分子量ポリ酢酸ビニル、（２）32重量％の中分子量ポリ酢酸ビニル、（３）８重量％の他の樹脂性ガム物質、（４）７％重量％の可塑剤、及び（５）10重量％の充填剤を含む、請求項３記載の非粘着性チューインガムベース組成物。
【請求項１３】
脂肪、ワックス、及びエラストマー溶剤樹脂を実質的に含まない非粘着性チューインガム組成物であって；
（１）良好な咀嚼特性を提供するのに有効な量の請求項１の非粘着性ガムベース組成物；
（２）軟化性を提供するのに有効な量の７より大きな疎水親水バランスを有する界面活性剤；
（３）流動性を提供するのに有効な量の流れ調整剤；及び
（４）テクスチャー及びコンシステンシーを提供するのに有効な量の可塑剤を含む、非粘着性チューインガム組成物。
【請求項１４】
請求項13記載の非粘着性チューインガム組成物であって：
（１）10〜50重量％のガムベース組成物；
（２）0.5〜1.5重量％の界面活性剤；
（３）0.5〜1.5重量％の流れ調整剤；及び
（４）0.1〜0.8重量％の可塑剤；
を含み、前記重量％が該チューインガム組成物の全重量を基準としている、非粘着性チューインガム組成物。
【請求項１５】
界面活性剤がポリオキシエチレン（20）ソルビタンモノオレート又はソルビタンモノラウレートである、請求項13記載の非粘着性チューインガム組成物。
【請求項１６】
流れ調整剤が、非晶質シリカ、ヒュームドシリカ、沈降シリカ、天然及び合成のクレー、タルク、セルロース繊維、及びそれらの混合物からなる群から選択される、請求項13記載の非粘着性チューインガム組成物。
【請求項１７】
可塑剤が、トリ酢酸グリセロール、アセチル化モノグリセリド、又はそれらの混合物である、請求項13記載の非粘着性チューインガム組成物。
【請求項１８】
更に甘味剤を含む、請求項13記載の非粘着性チューインガム組成物。
【請求項１９】
甘味剤としてサッカリド甘味剤を含む、請求項18記載の非粘着性チューインガム組成物。
【請求項２０】
甘味剤として糖アルコールを含む、請求項18記載の非粘着性チューインガム組成物。
【請求項２１】
糖アルコールがソルビトールとマンニトールの混合物を含む、請求項20記載の非粘着性チューインガム組成物。
【請求項２２】
甘味剤として強度甘味剤を含む、請求項18記載の非粘着性チューインガム組成物。
【請求項２３】
更に少なくとも１の乳化剤を含む、請求項13記載の非粘着性チューインガム組成物。
【請求項２４】
前記乳化剤が、レシチン、ステアリン酸、又はそれらの混合物である、請求項23記載の非粘着性チューインガム組成物。
【請求項２５】
更に20重量％までの少なくとも１の軟化剤を含む、請求項13記載の非粘着性チューインガム組成物。
【請求項２６】
前記軟化剤がグリセリンである、請求項25記載の非粘着性チューインガム組成物。
【請求項２７】
前記軟化剤が充分に不飽和化された植物油である、請求項26記載の非粘着性チューインガム組成物。
【発明の詳細な説明】
発明の背景
発明の分野
本発明は、脂肪、ワックス、及びエラストマー溶剤樹脂として知られているエラストマー可塑化物質を含まない非粘着性チューインガムベース組成物、及び該ガムベースを用いて製造されるチューインガム組成物に関する。
背景技術の説明
チューインガムは、慣用的には、甘味剤、風味剤等をチューインガムベースに添加することにより製造される。慣用的なガムベースは、普通、主成分として、（１）天然ゴムエラストマー（例えば、ゴムラテックス、グアユール等）；（２）天然ガムエラストマー（例えば、チクル、ジェラトン、バラタ、グッタペルカ、レチ・カプシ（lechi capsi）、ソルバ（sorva）、ペンダレ（pendare）、ペリロ（perillo）、レチェ・デ・バカ（leche de vaca）、ニジェール・グッタ（niger gutta）、チュニュ（tunu）、チキブル（chiquibul）、クラウンガム等）；（３）合成ゴムエラストマー（例えば、スチレン−ブタジエンゴム、ポリイソブチレン、イソブチレン−イソプレンコポリマー、ポリブタジエン等）；（４）疎水性合成ポリマー（例えば、ポリ酢酸ビニル、エチレン／酢酸ビニル、ラウリン酸ビニル／酢酸ビニルコポリマー等）；及び（５）それらの混合物の如き、数種の異なる樹脂性ガム物質を含有する。典型的には、１又は２以上の脂肪、ワックス、エラストマー溶剤樹脂、充填剤、軟化剤、乳化剤、可塑剤、酸化防止剤等の如き他の機能性成分が、慣用的なチューインガムベース中に、得られるチューインガムの全体的特性を修飾又は仕立てるために存在する。チューインガムベース中に用いられる個々の成分の組み合わせは、用いられる樹脂性ガム物質の個々の種類及び量及び得られるチューインガム組成物の全体的に望まれるテクスチャー及びコンシステンシー特性（例えば、咀嚼性、粘着性、フレーバー放出性、跳性、薄膜形成性、弾性等）の如き要因に依存する。
脂肪、ワックス、及びエラストマー溶剤樹脂は、樹脂性ガム物質を軟化及び可塑化するのを助け、そして他の望ましい特性を与えもする。例えば、脂肪はチューインガムに滑らかさを与え、ワックスはその咀嚼弾性を向上させ、そしてエラストマー溶剤樹脂はそれに咀嚼嵩高性を与える。しかしながら、脂肪、ワックス、及びエラストマー溶剤樹脂は、チューインガムの特性に悪影響も及ぼす。例えば、それらは、粘着性を増してフレーバー放出を低下させる。例えば、綿実油及び大豆油を含む水素化又は部分水素化植物油、水素化又は部分水素化動物脂肪、ココアバター等は、ガムベースの粘度を低下させてそれを粘着性にする。パラフィンワックス、マイクロクリスタリンワックス、石油ワックス、天然ワックス等の如きワックスも、粘着性を大きくする。ロジン又は、水素化、二量化及び重合ロジンを含む変性ロジンのメチル、グリセロール、又はペンタエリスリトールエステル；ポリテルペン及びα−ピネン又はβ−ピネンのポリマーを含むテルペン樹脂等の如き樹脂性ガム材料の軟化剤及び粘着性付与剤として用いられるエラストマー溶剤樹脂も、粘着性の一因となる。その結果、慣用的なチューインガムは、噛み尽くされて不用意に捨てられたガムが、それらが落とされた表面上に粘着することによって環境を汚染すると考える人々により、酷評されている。
慣用的なチューインガムは、木材、床、アスファルト、敷石、コンクリート、カーペット、革、髪の毛、及び布を含む種々の表面に強く付着するので、捨てられてそれらの表面上に粘着したチューインガムを剥がすのはしばしば困難でありかつコストが嵩む。しばしば、チューインガムを剥がした後でも、その表面上に汚れが残る。その結果、電車の駅、競技場、遊園地、及び学校の如き多くの公共の場所において、販売業者は、慣用的なチューインガムを消費者に売るのを禁止されてきた。シンガポールは、チューインガムを売るのをきっぱりと禁止している。従って、捨てられた箇所の表面から簡単に剥がすことができるチューインガムが切望されている。
非粘着性を有する慣用的なチューインガムは、典型的には、咀嚼中に自然歯又は合成歯科品に付着しないようにデザインされている。しかしながら、これらチューインガムは、依然として、それを捨てたときに他の表面に付着する。例えば、米国特許第3,984,574号、4,357,355号、4,518,615号、及び5,266,336号は、義歯、充填物、又は自然歯に付着しないが他の表面には付着する非粘着性チューインガム組成物を開示している。
米国特許第4,794,003号及び4,721,620号は、顔に粘着しない風船ガム組成物を開示している。しかしながら、これら組成物は、ワックス、脂肪、及びエラストマー溶剤樹脂を含有している。
米国特許第5,116,626号は、合成ゴムエラストマー、ポリ酢酸ビニル、軟化剤、及び充填剤、及び場合によって脂肪、ワックス、及びエラストマー溶剤樹脂の如き種々の成分を含有する透明なガムベース組成物を開示している。
米国特許第3,285,750号は、種々の表面に低い付着性しか有さないと言われるチューインガム組成物を開示している。しかしながら、このチューインガム組成物は、粉末形態の樹脂性付着抵抗剤を含有しなければならない。
発明の要旨
本発明は、脂肪、ワックス、及びエラストマー溶剤樹脂を含まない非粘着性チューインガムベース組成物であって：
（１）良好な咀嚼特性を提供するのに有効な量の異なる分子量を有するポリ酢酸ビニルのブレンド物；
（２）咀嚼嵩高性及び軟化性を提供するのに有効な量の、脂肪でなくワックスでなくかつエラストマー溶剤樹脂でもない可塑剤；及び
（３）フレーバー放出性及び一体性を提供するのに有効な量の充填剤；
を含む非粘着性チューインガムベース組成物を提供する。
本発明は、更に、脂肪、ワックス、及びエラストマー溶剤樹脂を実質的に含まない非粘着性チューインガム組成物であって；
（１）良好な咀嚼特性を提供するのに有効な量の本発明の非粘着性ガムベース組成物；
（２）軟化性を提供するのに有効な量の約７より大きな疎水親水バランスを有する界面活性剤；
（３）流動性を提供するのに有効な量の流れ調整剤；及び
（４）テクスチャー及びコンシステンシーを提供するのに有効な量の可塑剤；
を含む非粘着性チューインガム組成物を提供する。
発明の詳細な説明
本発明は、脂肪、ワックス、及びエラストマー溶剤樹脂を含まずかつそれを捨てた表面から容易に剥がすことができる非粘着性チューインガムベース組成物に関する。この発明は、更に、そのガムベースを用いて製造される仕上がりチューインガム組成物にも関する。この発明のチューインガム組成物は、木材、床、アスファルト、敷石、コンクリート、カーペット、革、髪の毛、及び布を含む、それを捨てた種々の表面から容易に剥がすことができる。更に、それは、高い知覚的フレーバー放出性を有しかつ慣用的なチューインガムに匹敵する咀嚼性を保持する。従って、このチューインガムは非常に望ましいものであるので消費者に大きくアピールする筈である。
本発明によるガムベース組成物は、異なる分子量を有するポリ酢酸ビニルのブレンド物を含有する。より詳しくは、このガムベース組成物は、次のポリ酢酸ビニル、即ち、低分子量ポリ酢酸ビニル、中分子量ポリ酢酸ビニル、及び高分子量ポリ酢酸ビニルのうちの少なくとも２種のブレンド物を含有する。ガムベース組成物中に存在する異なる分子量を有するポリ酢酸ビニルの量は、望ましい非粘着性及び、一体性、軟化性、咀嚼嵩高性、薄膜形成性、親水性、及びフレーバー放出性の如き咀嚼特性を有する仕上がりチューインガムを提供するのに有効であるべきである。ガムベース組成物中で用いられるポリ酢酸ビニルの全量は、通常、全ガムベース組成物を基準として約45〜約92重量％である。全ガムベース組成物の約60〜約85重量％、特に約75重量％の量のポリ酢酸ビニルを用いるのが好ましい。
典型的には、低分子量ポリ酢酸ビニルは、約2,000〜約14,000、より好ましくは約11,000〜約13,000の重量平均分子量を有する。このガムベース組成物中に用いられる低分子量ポリ酢酸ビニルの量は、そのガムベース組成物の全重量を基準として、通常は約39〜約75重量％、好ましくは約40〜約50重量％、最も好ましくは約44重量％である。
中分子量ポリ酢酸ビニルは、典型的には約15,000〜約55,000、好ましくは約45,000〜約55,000の重量平均分子量を有する。中分子量ポリ酢酸ビニルは、このガムベース組成物中で、そのガムベース組成物の全重量を基準として、典型的には約５〜約41重量％、好ましくは約20〜約40重量％、最も好ましくは約32重量％の量で用いられる。
高分子量ポリ酢酸ビニルは、典型的には約56,000〜約500,000の重量平均分子量を有する。高分子量ポリ酢酸ビニルは、このガムベース組成物中で、約10％まで、好ましくは約５％までの量で用いられる。重量平均分子量はゲル透過クロマトグラフィーの如き慣用的な方法により測定することができる。
好ましくは、少なくとも１つの樹脂性ガム物質がこの発明のガムベース組成物に用いられる。かかる追加の樹脂性ガム物質の量は、仕上がりチューインガムに所望の咀嚼嵩高性、跳性、フレーバー放出性、薄膜形成性、及び弾性を提供するのに有効であるべきである。この追加の樹脂性ガム物質は、そのガムベース組成物の全重量を基準として、典型的には約10重量％まで、好ましくは約５〜約10重量％、最も好ましくは約８重量％の量で存在する。適する追加の樹脂性ガム物質の例には、スチレン−ブタジエンゴム、ポリイソブチレン、ポリイソブチレン−イソプレンコポリマー（ブチルゴム）、ポリブタジエン等の如き合成ゴムエラストマー；ゴムラテックス、グアユール等の如き天然ゴムエラストマー；及びチクル、ジェラトン、バラタ、グッタペルカ、レチ・カプシ、ソルバ、ペンダレ、ペリロ、レチェ・デ・バカ、ニジェール・グッタ、チュニュ、チキブル、クラウンガム等の如き天然ガムエラストマー；及びそれらの混合物が含まれる。
脂肪でなくワックスでなくかつエラストマー溶剤樹脂でもない可塑剤が本発明のガムベース組成物に加えられる。適する可塑剤の例には、トリ酢酸グリセロール、アセチル化モノグリセリド、及びそれらの混合物が含まれる。本発明で用いられる好ましい可塑剤は、トリ酢酸グリセロールである。存在する可塑剤の量は、仕上がりチューインガムに所望の咀嚼嵩高性及び軟化性を提供するのに有効であるべきである。この可塑剤は、ガムベース組成物中に、そのガムベース組成物の全重量を基準として、典型的には約３〜約15重量％、好ましくは約４〜約12重量％、最も好ましくは約７重量％の量で用いられる。
この発明のガムベース組成物は、更に充填剤を含有する。適する充填剤の例には、炭酸カルシウム、炭酸マグネシウム、アルミナ、タルク、リン酸三カルシウム、及び合成及び天然のクレー、及びそれらの混合物が含まれる。好ましい充填剤は炭酸カルシウムである。存在する充填剤の量は、仕上がりチューイングガムに所望のフレーバー放出性、一体性及び非粘着性を提供するのに有効であるべきである。この充填剤は、ガムベース組成物中に、そのガムベース組成物の全重量を基準として、典型的には約30重量％まで、通常は５〜30重量％、好ましくは約５〜約20重量％、最も好ましくは約10重量％の量で用いられる。
ガムベース組成物の構成成分をブレンドする方法は臨界的ではなく、当業者に知られている標準的技術及び装置を用いて行うことができる。典型的には、ゴムエラストマーの如き幾つかの追加の樹脂性ガム物質を、均質な混合物が得られるまで混合釜の中で掻き混ぜる。次いで、充填剤をこの混合物中にブレンドする。次いで、ポリ酢酸ビニル成分をこの混合物中に加える。高分子量ポリ酢酸ビニルをまず加えた後に中分子量ポリ酢酸ビニルをブレンドし、次いで低分子量ポリ酢酸ビニルをブレンドするのが好ましい。このやり方では、エラストマー中にポリ酢酸ビニルの孤立ポケットを作り出すことなしに均質なブレンドを達成することができる。追加の樹脂性ガム物質をガムベース組成物中で用いないならば、ポリ酢酸ビニルを記載した通りにブレンドしてから充填剤をそのポリ酢酸ビニルの中にブレンドする。次いで、残りの成分を、一度に漸増させながら、又は段階的に、均質塊が得られるまで混合しながら添加することができる。この均質塊を通常は浅い槽に取り出して冷やし、そのガムベース組成物をチューインガム組成物中に入れる。
次に、本発明によるチューインガム組成物をより詳しく説明する。好ましくは、このチューインガム組成物は、脂肪、ワックス、及びエラストマー溶剤樹脂を実質的に含まない。仕上がりチューインガムの非粘着性が受け入れられないほど又は悪く影響しない限り、極少量の脂肪、ワックス、又はエラストマー溶剤樹脂が存在してもよい。典型的には、存在する脂肪、ワックス、又はエラストマー溶剤樹脂の量は、そのチューインガム組成物の全重量を基準として約１重量％を越えるべきではない。
チューインガム組成物中に存在するこの発明のガムベース組成物の量は、所望の非粘着性と良好な咀嚼特性を有する仕上がりチューインガムを提供するのに有効であるべきである。典型的には、このチューインガム組成物は、この発明のガムベース組成物を、そのチューインガム組成物の全重量を基準として、約10〜約50重量％、好ましくは約15〜約35重量％、最も好ましくは約22〜約26重量％の量で含有する。
このチューインガム組成物は、更に、界面活性剤を含有する。適する界面活性剤は、約７より大きな疎水親水バランス（HLB）を有するべきである。適する界面活性剤の例には、ポリオキシエチレン（20）ソルビタンモノオレート、ポリオキシエチレン（20）ソルビタンモノラウレート、ポリオキシエチレン（４）ソルビタンモノラウレート、ポリオキシエチレン（20）ソルビタンモノパルミテート、ポリオキシエチレン（20）ソルビタンモノステアレート、ポリオキシエチレン（４）ソルビタンモノステアレート、ポリオキシエチレン（20）ソルビタントリステアレート、ポリオキシエチレン（５）ソルビタンモノオレート、ポリオキシエチレン（20）ソルビタントリオレート、ソルビタンモノラウレート等が含まれる。存在する界面活性剤の量は、仕上がりチューインガムに所望の軟化性と非粘着性を提供するのに有効であるべきである。典型的には、界面活性剤は、チューインガム組成物中で、そのチューインガム組成物の全重量を基準として、約0.5〜約1.5重量％、好ましくは約1.0重量％の量で用いられる。
流れ調整剤が、本発明によるチューインガム組成物に加えられる。存在する流れ調整剤の量は、仕上がりチューインガムに所望の流動性と非粘着性を提供するのに有効であるべきである。好ましくは、仕上がりチューインガムの流動性は、その仕上がりチューインガムを噛んで何かの表面上に捨てたときに、そのチューインガムがその形状を実質的に保持するような流動性である。典型的には、流れ調整剤は、そのチューインガム組成物の全重量を基準として、約0.5〜約1.5重量％、好ましくは約0.5〜約1.0重量％の量で存在する。適する流れ調整剤の例には、非晶質シリカ、ヒュームドシリカ、沈降アルミナ、天然及び合成のクレー、タルク、セルロース繊維、及びそれらの混合物が含まれる。
ガムベース組成物中の可塑剤に加えて、可塑剤並びに乳化剤は、典型的には、本発明によるチューインガム組成物中で慣用的な量で用いられる。これら（追加の）可塑剤及び乳化剤は、好ましくは、脂肪でなくワックスでなくかつエラストマー溶剤樹脂物質でもない。可塑剤は、仕上がりチューインガムに咀嚼嵩高性及び軟化性の如き種々の所望のテクスチャー及びコンシステンシー特性を提供し、乳化剤は、チューインガム組成物の非混和性成分を単一の安定系に分散させるのに役立つ。適する（追加の）可塑剤の例には、トリ酢酸グリセロール、アセチル化モノグリセリド、及びそれらの混合物が含まれる。典型的には、（追加の）可塑剤は、チューインガム組成物中で、そのチューインガム組成物の全重量を基準として、約0.1〜約0.8重量％の量で用いられる。好ましくは、トリ酢酸グリセロールを（追加の）可塑剤として用いるときは、用いる量は約0.15〜約0.25重量％である。アセチル化モノグリセリドを（追加の）可塑剤として用いるときは、好ましい量は約0.6重量％である。適する乳化剤の例には、レシチン、グリセロール、モノオレイン酸グリセロール、脂肪酸のラクチリルエステル、グリセロールのラクチレート化脂肪酸エステル及びプロピレングリコール
モノ，ジ，及びトリステアリルアセテート、クエン酸モノグリセリド、ステアリン酸、クエン酸ステアリルモノグリセリジル、ステアリル−２−ラクチリル酸、トリアセチルグリセリン、クエン酸トリエチル、ポリエチレングリコール、及びそれらの混合物が含まれる。好ましい乳化剤はレシチン及びステアリン酸である。典型的には、乳化剤は、チューインガム組成物中で、そのチューインガム組成物の全重量を基準として、約２重量％までの量で用いられる。
有効量の軟化剤を本発明のチューインガム組成物に添加してもよい。適する軟化剤の例には、グリセリン、高フルクトースコーンシロップ、コーンシロップ、ソルビトール溶液、水素化デンプン加水分解物、非水素化綿実油の如き充分に不飽和化された植物油、及びそれらの混合物が含まれる。好ましい軟化剤は、市販されている合衆国薬局方（USP）グレードの如き、無水グリセリンである。グリセリンは、甘く穏やかな味を持つシロップ状液体であり、ショ糖の約60％の甘味を有する。グリセリンは吸湿性であるので、チューインガム組成物の全製造を通して、無水グリセリンを無水条件下に維持することが重要である。チューインガム組成物中で用いられる軟化剤の量は、そのチューインガム組成物の全重量を基準として、約20重量％まで、好ましくは約10〜約15重量％である。充分に不飽和化された植物油を軟化剤として用いるときは、存在するその油の量は、そのチューインガム組成物の全重量を基準として、約１重量％を越えるべきではない。存在する油の量が約１重量％を越えると、仕上がりチューインガムの非粘着性に悪く影響を及ぼすか又は受け入れられないほぼ影響を及ぼすことがある。
本発明によるチューインガム組成物は、有効量の少なくとも１種の甘味剤を含有することがある。甘味剤は、サッカリド甘味剤、糖アルコール、又は強度甘味剤、又はそれらの混合物を含むことができる。
適するサッカリド甘味剤の例には、キシロース、リボース、グルコース、マンノース、ガラクトース、フルクトース、レブロース、デキストロース、スクロース、マルトース、部分加水分解デンプン、コーンシロップ、及び高フルクトースコーンシロップの如きモノサッカリド、ジサッカリド、及びポリサッカリドが含まれる。適する糖アルコールの例には、ソルビトール、キシリトール、マンニトール、マルチトール、イソマルト、及び水素化デンプン加水分解物が含まれる。
適する強度甘味剤の例には、（Ａ）ジヒドロカルコン類、モネリン、ステビオサイド類、グリチルリチン、ジヒドロフラベノール、及び米国特許第4,619,834号に開示されたものの如きＬ−アミノジカルボン酸アミノアルケン酸エステルアミド、及びそれらの混合物の如き、水溶性の天然に存在する強度甘味剤；（Ｂ）ナトリウム又はカルシウムサッカリン塩の如き可溶性サッカリン塩、シクラミン酸塩、3,4−ジヒドロ−６−メチル−1,2,3−オキサチアジン−４−オン−2,2−ジオキシドのナトリウム、アンモニウム、又はカルシウム塩、3,4−ジヒドロ−６−メチル−1,2,3−オキサチアジン−４−オン−2,2−ジオキシドのカリウム塩（Acesulfame−Ｋ）、サッカリンのフリー酸型等、及びそれらの混合物を含む水溶性人工甘味剤；（Ｃ）Ｌ−アスパルチル−Ｌ−フェニルアラニンメチルエステル（アスパルターム（Aspartame））及び米国特許第3,492,131号に記載された物質、Ｌ−α−アスパルチル−Ｎ−（2,2,4,4−テトラメチル−３−チエタニル）−Ｄ−アラニンアミド水和物（Alitame）、Ｌ−アスパルチル−Ｌ−フェニルグリシン及びＬ−アスパルチル−Ｌ−2,5−ジヒドロフェニルグリシンのメチルエステル、Ｌ−アスパルチル−2,5−ジヒドロ−Ｌ−フェニルアラニン、Ｌ−アスパルチル−Ｌ−（１−シクロヘキセン）アラニン等の如きＬ−アスパラギン酸誘導甘味剤、及びそれらの混合物を含むジペプチド基剤甘味剤；（Ｄ）普通の砂糖（スクロース）の塩素化誘導体、例えば、クロロデオキシスクロース又はクロロデオキシガラクトスクロースの誘導体の如き、例えばSucralose▲Ｒ▼という製品名で知られているクロロデオキシ糖誘導体の如き天然に存在する水溶性甘味剤から誘導される水溶性強度甘味剤；クロロデオキシスクロース及びクロロデオキシガラクトスクロース誘導体の例には、１−クロロ−1'−デオキシスクロース;4−クロロ−４−デオキシ−α−Ｄ−ガラクトピラノシル−α−Ｄ−フルクトフラノシド、又は４−クロロ−４−デオキシガラクトスクロース;4−クロロ−４−デオキシ−α−Ｄ−ガラクトピラノシル−１−クロロ−１−デオキシ−β−Ｄ−フルクトフラノシド、又は4,1'−ジクロロ−4,1'−ジデオキシガラクトスクロース;1'6'−ジクロロ−1',6'−ジデオキシスクロース;4−クロロ−４−デオキシ−α−Ｄ−ガラクトピラノシル−1,6−ジクロロ−1,6−ジデオキシ−β−Ｄ−フルクトフラノシド、又は4,1',6'−トリクロロ−4,1'6'−トリデオキシガラクトスクロース;4,6−ジクロロ−4,6−ジデオキシ−α−Ｄ−ガラクトピラノシル−６−クロロ−６−デオキシ−β−Ｄ−フルクトフラノシド、又は4,6,6'−トリクロロ−4,6,6'−トリデオキシガラクトスクロース;6,1',6'−トリクロロ−6,1',6'−トリデオキシスクロース;4,6−ジクロロ−4,6−ジデオキシ−α−Ｄ−ガラクトピラノシル−1,6−ジクロロ−1,6−ジデオキシ−β−Ｄ−フルクトフラノシド、又は4,6,1',6'−テトラクロロ−4,6,1'6'−テトラデオキシガラクトスクロース；及び4,6,1',6'−テトラデオキシスクロース；及びそれらの混合物が含まれるがこれらに限定されない；及び（Ｅ）thaumaoccous danielli（タウマチンＩ及びII）の如きタンパク質基剤強度甘味剤が含まれる。
チューインガム組成物中に用いられる甘味剤の量は、個々のチューインガム用に選択される甘味剤で変動するであろう。かくして、あらゆる所与の甘味剤については、所望のレベルの甘味を提供するのに充分な量の甘味剤が用いられる。上記のサッカリド甘味剤及び糖アルコールは、そのチューインガム組成物の全重量を基準として、通常は約１〜約70重量％、好ましくは約40〜約50重量％の量で用いられる。上記の強度甘味剤は、そのチューインガム組成物の全重量を基準として、通常は約１重量％まで、好ましくは約0.05〜約0.4重量％の量で用いられる。
風味剤も本発明によるチューインガム組成物に慣用的な量で添加することができる。適する風味剤の例には、スペアミント油；シナモン油；ウインターグリーン油（サリチル酸メチル）；ペパーミント油；レモン、オレンジ、ライム、及びグレープフルーツを含む柑橘油；リンゴ、セイヨウナシ、モモ、ブドウ、イチゴ、キイチゴ、サクランボ、プラム、パイナップル、及びアンズを含むフルーツエッセンス；及びそれらの混合物の如き、あらゆる天然、人工、又は合成フレーバーが含まれる。用いられる風味剤の量は、普通は、望まれるフレーバーのタイプ及び強さの如き要因に支配される好みの問題である。一般に、このチューインガム組成物は、そのチューインガム組成物の全重量を基準として、約0.5〜約3.0重量％の風味剤を含有することができる。酸化防止剤及び着色剤の如き他の成分もこのチューインガム組成物に添加することができる。
本発明によるチューインガムは慣用的な方法により製造することができる。一般的には、ガムベース組成物をガム釜に溶融形態で加えてから、甘味剤、界面活性剤、可塑剤、流れ調整剤、軟化剤、及び風味剤の如き他の成分をそのガム釜に加え、均質塊ができるまで混合する。次いで、その均質塊を圧延及び刻み機に送入し、そこでガムを適当な寸法に圧延して刻む。このチューインガムは、米国特許第5,045,325号に記載されたような連続法によっても製造することができる。なお、この特許の開示内容は参照により本明細書中に組み入れられるものとする。
次に、本発明を以下の非限定的実施例により説明する。
実施例１
ガムベース組成物を次の成分で調製した：
0003650404.tif 000002
1. 400,000の重量平均分子量を有するポリイソブチレン−イソプレンコポリマ−。
2. 42,600〜46,100の重量平均分子量を有するポリイソブチレン。
30psiの圧力の蒸気を用いて１時間で約115〜120℃の温度まで予備加熱した混合釜にブチルゴムを加えてから約１時間どろどろに練った。ゴムは小片に壊れてから、釜への蒸気加熱と機械的作用で軟化した。次いで、３分の１のポリイソブチレンをこの釜に加えて、混合物が均質になるまで約10〜15分間混合した。次いで、あと３分の１のポリイソブチレンをこの釜に加えて、混合物が均質になるまで約10〜15分間混合した。次いで、残りの３分の１をこの釜に加えて、全混合物が均質になって不変のテクスチャーを有するまで約30〜45分間混合した。次いで、その混合物を浅い槽に取り出して室温まで冷やした。
次いで、30psiの圧力の蒸気を用いて１時間で約110〜120℃の温度まで再び予備加熱した混合釜にこの混合物を加えて、10〜15分間混合した。次いで、炭酸カルシウムをこの釜に加えて、均質な混合物が得られるまで10〜15分間混合した。47,000の分子量を有するポリ酢酸ビニルをこの釜に加えて、それが軟化して均質な混合物にブレンドされるまで約20〜25分間混合した。次いで、12,800の分子量を有するポリ酢酸ビニルをこの釜に加えて、混合物が滑らかになるまで20〜25分間混合した。次いで、蒸気を止めた。次いで、トリ酢酸グリセロールをゆっくりと10〜15分間でこの釜に加えた。次いで、この均質な混合物を浅い槽に取り出し、105〜110℃の取り出し温度から室温まで冷やしてガムベース組成物を得た。
実施例２〜４
ガムベース組成物を次の成分で調製した：
0003650404.tif 000003
これらガムベース組成物を実施例１と同じやり方で調製した。但し、実施例２と３では、スチレン−ブタジエンゴムをブチルゴムの代わりに予備加熱された混合釜に加え、実施例３と４では、ポリイソブチレンを加えずに、実施例３では、スチレン−ブタジエンゴムとブチルゴムを一緒に予備加熱された混合釜に加えた。
実施例５
非粘性チューインガムを次の成分で調製した：
0003650404.tif 000004
実施例１のガムベースを80〜85℃の温度で溶融させた。次いで、溶融したガムベースを混合釜の中に注ぎ込んだ。次いで、レシチン、ポリオキシエチレン（20）ソルビタンモノオレート、非水素化綿実油、及びトリ酢酸グリセロールをこの釜に加えて１〜２分間混合した。次いで、３分の２の結晶ソルビトール、マンニトール、及び非晶質シリカをこの釜に加えて２分間混合した。この混合物を１分間保持してから混合しながらグリセリンを加えた。次いで、残りの３分の１の結晶ソルビトールを加えて２分間混合した。混合しながら、ペパーミントフレーバーを加えた。次いで、アスパルターム甘味剤を加えて３分間混合した。次いで、このガム混合物を浅い槽に43〜46℃の温度で取り出した。次いで、このガムを圧延及び刻み機で適当な寸法で圧延して刻んだ。
こうして製造されたチューインガムの付着性を２実験で試験した。第１の実験では、チューインガムをまず約15分間噛んでから種々の表面上に、即ち、床タイル、コンクリート、及び髪の毛に押し当てた。その後、それをそれら表面から剥がした。剥がすのを３人の研究者が観察した。その結果は、このチューインガムが殆ど又は全く難無くそれら表面から100％剥がせることを示した。
第２の実験では、コンクリートのサンプルを30、40、50、60、及び70℃から選択した温度でFischer Iso−Temp強制通風炉の中に入れた。コンクリートサンプルが所望の温度に達するにつれて、既に約15分間噛まれたチューインガムがコンクリートサンプルに押し付けられた。そして、その温度を２日間保持して温かい環境に曝した際の作用を模擬した。次いで、３人の研究者が観察しながら、そのチューインガムをコンクリートサンプルから剥がした。その結果は、このチューインガムが60℃までは殆ど又は全く難無く100％剥がせることを示した。70℃では、約10％のチューインガムがコンクリート表面上に残った。
実施例５から調製して約４時間半貯蔵した非粘着性チューインガムの種々の感覚的性質を50人（男性25,女性25人）で評価した。１（極めて嫌いである）から９（極めて好きである）までの快感的好みの等級に基づく結果を以下に示す：
0003650404.tif 000005
実施例６〜８
非粘着性チューインガムを次の成分で調製した：
0003650404.tif 000006
これら非粘着性チューインガムを実施例５と同じやり方で調製した。但し、異なるガムベース、界面活性剤、及び流れ調整剤と置き換えた。加えて、ステアリン酸を実施例６〜８で加えて溶融したガムベースと混合した。
実施例６〜８から調製したチューインガムの付着性を、まずチューインガムを約15分間噛んでからカーペット及びコンクリート表面に室温で押し当てることにより試験した。その後、押し当てたチューインガムをそれら表面から剥がした。剥がすのを３人の研究者が観察した。その結果は、これらチューインガムが殆ど又は全く難無くそれら表面から100％剥がせることを示した。
現時点で好ましいと考えられる態様に関して本発明を説明してきたが、本発明がそれら開示された態様に限定されないことを理解すべきである。本発明は、本発明の精神及び添付の請求の範囲に属する種々の修飾及び均等な配合物に及ぶことを意図している。